(57)【要約】  【課題】  低コストで光反射持続性、加工性の良い反射板を得る。  【解決手段】  両面に化成皮膜を有するアルミニウム板の一方の面の化成皮膜上に光反射性白色樹脂皮膜を設け、さらに最外層に塗膜単体の架橋密度が１．５×１０-3mol／ｃｃ以上の防汚性クリヤー樹脂皮膜を施し反射面とする。防汚性クリヤー樹脂がさらに加水分解性シラン化合物、抗菌剤・防かび剤を含有させるのが好ましい。  また、さらに反対の面に赤外放射率５０％以上の放熱性樹脂皮膜を施し放熱面とするのが好ましい。  【選択図】無し【特許請求の範囲】
【請求項１】
両面に化成皮膜を有するアルミニウム板の少なくとも一方の面の化成皮膜上に、全反射率８５％以上の光反射性白色樹脂皮膜を設け、さらに最外層に塗膜単体の架橋密度が１．５×１０‐3mol／cc以上の防汚性クリヤー樹脂皮膜を施したことを特徴とする光反射持続性に優れた樹脂被覆アルミニウム材。
【請求項２】
前記防汚性クリヤー樹脂皮膜が樹脂分１００質量部に対して１〜２０質量部の加水分解性シラン化合物を含むことを特徴とする請求項１記載の光反射持続性に優れた樹脂被覆アルミニウム材。
【請求項３】
前記防汚性クリヤー樹脂皮膜が樹脂分１００質量部に対して０．１〜２０質量部の抗菌剤及び／又は防かび剤を含むことを特徴とする請求項１及び２記載の光反射持続性に優れた樹脂被覆アルミニウム材。
【請求項４】
前記光反射持続性白色樹脂皮膜の反対面の化成皮膜上にフッ素系樹脂、エポキシ系樹脂、ポリエステル系樹脂、アクリル系樹脂、ウレタン系樹脂の中から選ばれた少なくとも１種又は２種以上からなる皮膜厚１〜５０μｍで赤外放射率５０％以上の放熱性樹脂皮膜を施した放熱面を有することを特徴とする請求項１〜３記載の光反射持続性に優れた樹脂被覆アルミニウム材。
【発明の詳細な説明】
【技術分野】
【０００１】
本発明は、光の反射材に関し、掲示板、広告灯、照明装置の家電用又は内外装建材用の反射材に関し、特に開放系にて浮遊する有機物系及び無機物系の塵埃が多い用途に適用される光反射部材に適するものである。
【背景技術】
【０００２】
従来、光反射板としては、（１）白色のフィルムを接着剤等を用いてアルミニウム板に貼り付けたフィルム被覆アルミニウム板（例えば、特許文献１）、（２）白色の塗装を施した白色塗装アルミニウム板（例えば、特許文献２）、等が用いられている。
【特許文献１】特開平１０−１７７８０５号公報
【特許文献２】特開２００２−１７２７３５号公報
【０００３】
上記反射材料は、初期の反射特性は比較的良好なものの、実使用環境においては、屋内又は屋外の浮遊する有機物系及び無機物系の塵埃により塗膜表面が汚染され、反射率が低下してしまう。その結果、有効な光量が少なくなるばかりでなく、エネルギー的にも大きな損失であった。この問題に対して、（１）反射板に貼り付けて使用できる酸化チタンの光触媒能を活用した防汚脱臭効果を有する吸着分解性光反射シート（特許文献３）、（２）白色塗装金属板上に有機無機複合樹脂のバリヤー層を設け、その上に光触媒能を有す酸化チタンを含有する有機無機複合樹脂の光触媒層を設けた加工性、光反射性及び光反射持続性に優れた白色塗装金属板、等が提案されている。
【特許文献３】特開平１０−２０２０５８号公報
【特許文献４】特開２００２−１１８２７号公報
【０００４】
また、反射材の反射面の反対面は化成皮膜のみまたは化成皮膜上に防食目的にクリヤー系の保護皮膜を設けたものであった。また、太陽光の可視光を反射させる装置の場合、太陽光に含まれる近赤外線を塗膜が吸収し部材の温度を上昇させてしまう問題が発生した。
【０００５】
この問題に対して、反射材の反射面の反対面に陽極酸化処理を施して放熱面とする放熱性の高い反射材が提案されている。（特許文献５）
【特許文献５】特開平５−２４１１４８号公報
【発明の開示】
【発明が解決しようとする課題】
【０００６】
しかしながら、特許文献３については、前記反射材の反射面に酸化チタンの光触媒能を活用した防汚脱臭効果を有する吸着分解性光反射シートを貼り付けた場合、このシートは光触媒能を有す酸化チタンを含有するため、通常の有機バインダーより耐光性に優れる無機バインダーを用いる必要がある。この無機バインダーは無機系皮膜のため、皮膜が非常に硬く成形時に皮膜が割れ易く、加工性の低下が起こる。その結果、加工部の耐食性が劣るという品質問題、また大きな割れの場合、商品価値が無くなるため生産性が低下し、コスト上昇を招くなど反射材として適当でないという問題が発生している。さらに、フィルム貼付け工程が必要なため、トータルコストが高い。
【０００７】
また、特許文献４については、バリヤー層及び光触媒層が有機無機複合樹脂からなるため加工性は特許文献３のような無機バインダーより多少改善されるものの、実プレスでの曲げ加工や絞り加工を行なった場合にまだ十分な加工性ではなく、成形時に皮膜が割れ易く、加工性が劣る。さらに、光触媒層及びバリヤー層が特許文献３のような無機バインダーではなく有機無機複合樹脂が主成分のため有機樹脂成分の光触媒による劣化は光が存在する限り継続して起こり塗膜にダメージを与え続け、塗膜密着性の低下や塗膜の変質による光反射性の低下が起こるという問題が発生している。コスト面ではバリヤー層、光触媒層と高価な塗膜が２層も必要なためコストの高い材料であることは否めない。
したがって、低コストで加工性、反射持続性の良い反射板が強く求められている。
【０００８】
また、特許文献５の前記反射材の反射面の反対面に陽極酸化処理を施して放熱面とした場合、この陽極酸化皮膜は無機皮膜のため、皮膜が非常に硬く成形時に皮膜が割れ易く、加工性の低下が起こる。その結果、加工部の耐食性が劣るという品質問題、また大きな割れの場合、商品価値が無くなるため生産性が低下し、コスト上昇を招くなど反射材として適当でないという問題が発生している。さらに、陽極酸化処理工程が必要なためもともとコストが高く、低コストで加工性、放熱性の良い反射板が強く求められている。
【課題を解決するための手段】
【０００９】
このようなことから、本発明者らはアルミニウム板上に化成皮膜を設け、反射面側に特定の白色樹脂皮膜を施し、さらに最外層に特定の架橋密度の防汚性塗膜を設け、また放熱面側に放熱性樹脂皮膜を設けることにより、反射性、加工性を低下させずに反射持続性を向上し得ることを見出し、さらに研究を重ねて本発明を完成させるに至った。
【００１０】
すなわち請求項１記載の発明は、両面に化成皮膜を有するアルミニウム板の少なくとも一方の面の化成皮膜上に、全反射率８５％以上の光反射性白色樹脂皮膜を設け、さらに最外層に塗膜単体の架橋密度が１．５×１０‐3mol／cc以上の防汚性クリヤー樹脂皮膜を施したことを特徴とする光反射持続性に優れた樹脂被覆アルミニウム材である。
【００１１】
また、請求項２記載の発明は、前記防汚性クリヤー樹脂皮膜が樹脂分１００質量部に対して１〜２０質量部の加水分解性シラン化合物を含むことを特徴とする請求項１記載の光反射持続性に優れた樹脂被覆アルミニウム材である。
【００１２】
さらに請求項３記載の発明は、前記防汚性クリヤー樹脂皮膜が樹脂分１００質量部に対して０．１〜２０質量部の抗菌剤及び／又は防かび剤を含むことを特徴とする請求項１及び２記載の光反射持続性に優れた樹脂被覆アルミニウム材である。
【００１３】
そして、請求項４に記載の発明は、前記光反射持続性白色樹脂皮膜の反対面の化成皮膜上にフッ素系樹脂、エポキシ系樹脂、ポリエステル系樹脂、アクリル系樹脂、ウレタン系樹脂の中から選ばれた少なくとも１種又は２種以上からなる皮膜厚１〜５０μｍで赤外放射率５０％以上の放熱性樹脂皮膜を施した放熱面を有することを特徴とする請求項１〜３記載の光反射持続性に優れた樹脂被覆アルミニウム材である。
【発明の効果】
【００１４】
本発明の樹脂被覆アルミニウム材は、良好な光反射持続性を有し、かつ加工性に優れ、また一部放熱性にも優れたもので、特に家電用、内外装建材用反射板として好適に使用される。
【発明を実施するための最良の形態】
【００１５】
本発明において、基材のアルミニウム板は特に限定されるものでないが、照明装置や反射部材を形成・保持するに足る強度を有し、また絞り加工、曲げ加工時において充分な成形加工性を有することから１０００系、３０００系、５０００系のアルミニウム板が好ましい。
【００１６】
前記アルミニウム材上に設ける化成皮膜は、塗布型と反応型があり、特に制限されないが、アルミニウムと樹脂皮膜の両方に密着性が良好な反応型化成皮膜が用いられる。反応型化成皮膜とは、具体的にはリン酸クロメート、クロム酸クロメート、リン酸ジルコニウム、リン酸チタニウムなどの処理液で形成される皮膜である。特にリン酸クロメート処理皮膜が、コスト、汎用性の点で好ましい。
【００１７】
前記化成皮膜上に設けた光反射性白色樹脂皮膜面の全反射率は８５％以上とする。全反射率が８５％未満では、照明装置の照度や液晶表示装置の表示輝度が低下し、反射板として適さない。なお、全反射率８５％以上を達成する方法としては、特開２００２−１７２７３５に記載されているようにポリエステル樹脂１００重量部に対して酸化チタン顔料１５０〜２５０重量部を含有する膜厚６０μｍ〜１３０μｍの白色樹脂皮膜とする方法などで達成できる。
【００１８】
前記光反射性白色樹脂皮膜に使用する樹脂は、特に制限されないが、例えば耐候性の良いフッ素系樹脂やアクリル系樹脂、また加工性の良いポリエステル系樹脂やエポキシ系樹脂などの１種または２種以上が用いられる。また、単独層、多層構造のいずれでもかまわない。
【００１９】
前記光反射性白色樹脂皮膜上に設ける防汚性クリヤー樹脂皮膜は、塗膜単体の架橋密度が１．５×１０‐3mol／CC以上である。架橋密度が１．５×１０‐3mol／CC未満では、塗膜の架橋程度が粗であり、汚染物質が塗膜中に侵入し易い。また汚れが付着し清掃した場合、塗膜が柔らかいため塗膜に傷が付き易く、またさらに汚れが付き、その結果反射性能が低下する。また、塗膜の架橋密度が高くなると柔軟性は低下し、その結果加工性は低下する方向となるため、架橋密度は３．０×１０‐3mol／CC未満であることが好ましい。なお、架橋密度はＴ：平衡貯蔵弾性率での絶対温度とＥ´：平衡貯蔵弾性率の測定値から次式のゴム弾性の式を用いて算出される。
ｎ＝Ｅ´／３ＲＴ  
ここで、ｎ：架橋密度（mol/cc）  Ｒ：ガス定数（8.314×107、erg.deg/mol）
Ｔ：平衡貯蔵弾性率での絶対温度（°Ｋ）  Ｅ´：平衡貯蔵弾性率（dyne/cm2）。
架橋点間の分子量が小さい、また架橋点の数が多い場合、平衡貯蔵弾性率は高くなり、架橋密度が高いと言える。
したがって、この塗膜単体の架橋密度は、使用する樹脂の分子量、官能基の種類・量、含有させる架橋剤の種類・量、触媒の量、焼付け条件等の組み合わせにより達成する。
つまり、使用する樹脂の分子量が大きいと架橋密度は低く、ベース樹脂や架橋剤の官能基の数が多い（架橋点が多くなる）又は焼付け温度が高い（架橋が進み架橋点が多くなる）と架橋密度は高くなる。
【００２０】
前記防汚性クリヤー樹脂皮膜に使用する樹脂は、熱硬化性樹脂であれば特に制限されないが、例えば耐候性の良い熱硬化型フッ素系樹脂やアクリル系樹脂、また加工性の良いポリエステル系樹脂やエポキシ系樹脂などの１種または２種以上が用いられる。また、前記樹脂の官能基と反応し塗料を硬化させる機能を有する架橋剤についても特に制限されないが、例えば耐候性の良いメラミン系樹脂、尿素系樹脂や加工性の良いブロック化イソシアネートなどの１種または２種以上が用いられる。
【００２１】
請求項２の発明において、前記防汚性クリヤー樹脂皮膜は、樹脂分１００質量部に対して１〜２０質量部の加水分解性シラン化合物を含有する。１質量部未満では、親水化処理剤としての働きが不足し表面の親水化が不充分である。また、２０質量部を超えると、塗膜が硬くなり曲げ加工性が低下する。加水分解性シラン化合物の種類は特に制限されないが、例えばアルコキシシランなどが用いられる。加水分解性シラン化合物は親水化処理剤として働き、塗膜表面を親水化する。塗膜表面を親水化することにより、塗膜表面の静電気によるほこり付着汚染を低減できる。
【００２２】
請求項３の発明において、前記防汚性クリヤー樹脂皮膜は、樹脂分１００質量部に対して０．１〜２０質量部の抗菌剤及び／又は防かび剤を含有する。０．１質量部未満では、抗菌性、防かび性が不充分である。また、２０質量部を超えると、表面の抗菌剤、防かび剤が過剰となり親水性が低下する。抗菌剤、防かび剤の種類は、特に制限されないが、例えば抗菌剤として無機系抗菌剤と呼ばれる銀系、銅系、亜鉛系のもの、防かび剤としてジフェニルエーテル系化合物、含窒素硫黄系化合物、有機窒素硫黄含有環式化合物、有機塩素系化合物、有機臭素系化合物、ベンゾイミダゾール誘導体などが用いられる。特に、耐性黄色ブドウ球菌（ＭＲＳＡ）などの細菌に対しては銀系抗菌剤が有効で、またカビや藻に対しては防かび剤が有効である。抗菌剤及び／又は防かび剤１種または２種以上が用いられるが、特に塗膜に発生しやすいカビ、藻は塗膜を変色させ反射性を大きく低下させるため、少なくとも防かび作用の高い防かび剤を含むことが好ましい。なお、抗菌剤と防かび剤は、特に請求項２の加水分解性シラン化合物を含有した塗膜、言いかえれば塗膜表面が親水性である塗膜中に存在した場合、塗膜表面の水分を媒体とし塗膜中の抗菌剤または防かび剤が塗膜表面に十分に供給され、さらに優れた抗菌性、防かび性を発現する。
【００２３】
一方前記光反射持続性白色樹脂皮膜を施した面の反対面には、請求項４のように化成皮膜上に赤外放射率５０％以上の放熱性樹脂皮膜を施すのが好ましい。こうすることによって温度上昇を低減できる。
赤外放射率は特に６０％以上が好ましい。反射板の反対面からの放射熱は、プランクの分布則に従い、波長８〜１０μｍにピークを有しており、赤外線領域の熱放射性を向上させることが放熱性の向上に有効である。赤外放射率が５０％未満では放熱効果が不足する。この赤外放射率は、使用する樹脂の種類、含有させる顔料の種類・量、皮膜厚、皮膜の表面粗さ等の組み合わせにより達成する。
【００２４】
また、前記放熱性樹脂皮膜層の厚さは、１〜５０μｍが好ましい。１μｍ未満では、赤外線を放射する性質のある顔料及び樹脂成分の量が不足し、充分な放熱効果は望めない。また、５０μmを超えると熱伝導性が低下し、結果として放熱性が劣る。
【００２５】
前記放熱性樹脂皮膜としては、特に制限されないがフッ素系樹脂、エポキシ系樹脂、ポリエステル系樹脂、アクリル系樹脂、ウレタン系樹脂の中から選ばれた１種または２種以上を用いると各種性能が向上する。これらの内、フッ素系樹脂、エポキシ系樹脂、ポリエステル系樹脂を用いると高度の加工性が得られる。またフッ素系、ポリエステル系樹脂は赤外吸収能が高く、これらを用いることによって放熱性がより向上する。  
【００２６】
前記放熱性樹脂皮膜は黒色系顔料を含有することによって、さらに放熱性が向上する。黒色系顔料の種類は特に制限されないが、例えば、カーボンブラック、グラファイト、また鉄マンガン系、銅クロム系などの金属酸化物が用いられる。これら顔料の１種または２種以上を用いる。特に、カーボンブラックがコスト、汎用性、安全性の点で好ましい。これらの顔料の含有量は総量で樹脂１００質量部に対して１〜２００質量部であるのが好ましい。
【００２７】
前記放熱性樹脂皮膜の表面粗さ（Ｒａ）は、０．５〜５．０μmであることが好ましい。表面粗度が大きいと表面積が大きくなることにより熱の放射面積が大きくなり、放熱性が向上する。０．５μm未満では表面積の増加が充分でなく放熱性向上の効果が小さい。また、５．０μmを超えると、表面粗さの調整は一般に微粒子添加により行い、加工時の微粒子の脱落やそれを起点とした塗膜の割れ等加工性が低下する。なお、表面粗さ（Ｒａ）の調整は、アクリル系ビーズ、ウレタン系ビーズ、ナイロンビーズなどの有機系微粒子又はシリカなどの無機系微粒子を適量添加することによって行うことができる。
【００２８】
また、本発明において成形性を向上させる目的で、光反射性樹脂皮膜、防汚性クリアー樹脂皮膜、放熱性樹脂皮膜のそれぞれの樹脂に潤滑付与剤を添加しても良い。添加量としては、樹脂成分１００質量部に対して３０質量部以下であることが好ましい。潤滑付与成分が３０質量部を超えると加工時の塗膜カスの発生や塗膜割れ等の加工性低下が起こりやすくなる。この際に使用される潤滑付与剤の種類としては、ポリエチレンワックス等のオレフィン系ワックス、ＰＴＦＥ（ポリテトラフルオロエチレン）等のフッ素系樹脂、パラフィンワックス、マイクロクリスタリンワックス、ミツロウ、ラノリン、カルナバワックス等が挙げられる。
【００２９】
また、本発明に使用する光反射性樹脂皮膜、防汚性クリアー樹脂皮膜、放熱性樹脂皮膜形成用の塗料には、塗装性及びプレコート材としての一般性能を確保するために通常塗料で使用される、溶剤、レベリング剤、顔料分散剤、ワキ防止剤等を適宜使用しても良い。
【実施例１】
【００３０】
以下に、本発明を実施例により詳細に説明する。
アルミニウム板（材質：ＪＩＳ  Ａ  ５０５２、板厚：１．０mm）に対し、市販のアルミニウム用脱脂剤にて脱脂処理を行い、水洗後、市販のリン酸クロメート処理液にて下地処理を行い、その上にアクリル系樹脂１００質量部に対して酸化チタンを１２０質量部含有する塗料をロールコーターで塗装し、ＰＭＴ（最高到達板温度）２００℃にて焼付することにより皮膜厚６０μｍの光反射性白色樹脂皮膜を設けた。さらに表１に示す条件でアクリル系クリヤー塗料をロールコーターで塗装し、ＰＭＴ（最高到達板温度）２３０℃にて焼付することにより皮膜厚５μｍの防汚性クリヤー樹脂皮膜を設けた。なお、こうして図１に模式的に断面図を示す樹脂被覆アルミニウム材を製造した。図中、１は防汚性クリヤー樹脂皮膜、２は光反射性白色樹脂皮膜、３は化成皮膜、４はアルミニウム合金板である。
【００３１】
【表１】
2006051658.tif 000002
【００３２】
得られた光反射持続性に優れた樹脂被覆アルミニウム材について下記の試験方法にて性能試験を行なった。
【００３３】
（光反射持続性）
全反射率はスガ試験機社製多光源分光測色計ＭＳＣ−ＩＳ−２ＤＨ（積分球使用、拡散光照明８°方向受光）を用い、波長５５０ｎｍでの初期の全反射率（正反射成分を含む）をＢａＳＯ４白板を１００とした時の百分率で表した。さらに、黒マジックインクにて皮膜表面が黒く覆われるまで汚染した後２４時間放置し、エタノールにて汚染物質を除去した後の全反射率を測定し、初期の全反射率に対する全反射率の保持率（百分率）を算出した。そして、○：９８％以上、○△：９５％以上９８％未満、△：９０％以上９５％未満、×：９０％未満のもの、の基準で評価した。なお、反射板として用いるため、全反射率の保持率が９０％以上であることが適しており、９０％以上を使用可能レベルとした。
【００３４】
（親水性）
親水性は協和界面科学社製協和接触角計ＣＡ−Ｄ型を用い、５０℃温水２時間浸漬による湿潤処理を行なった塗膜の水接触角を測定した。そして、○：４０°未満、○：４０°以上５０°未満、×：５０°以上のもの、の基準で評価した。なお、防汚の観点から、水接触角が５０°未満であることが適しており、５０°未満を使用可能レベルとした。
【００３５】
（抗菌性）
抗菌力試験は試験菌として大腸菌（グラム陰性菌の代表）及び黄色ブドウ球菌（グラム陽性菌の代表）を用いたフィルム密着法にて接種直後と２４時間後の菌数を測定し、滅菌率を算出した。そして、○：ともに９５％以上、△：ともに９０％以上でともにまたはいずれか９５％未満、×：ともにまたはいずれか９０％未満のもの、の基準で評価した。なお、抗菌性の観点から、滅菌率が９０％以上であることが適しており、９０％以上を使用可能レベルとした。
【００３６】
（防かび性）
かび抵抗性はＪＩＳ  Ｚ２９１１に準拠し試験菌５種培養１４日後の試験片表面のかびの発育状態を観察した。そして、○：菌の発育なし、△：１／３以下、×：菌の発育１／３を超えるもの、の基準で評価した。なお、防かび性の観点から、菌の発育なし又は１／３以下であることが適しており、菌の発育１／３以下を使用可能レベルとした。
【００３７】
（曲げ加工性）
曲げ加工性は評価面を外側にして１８０度４Ｔ曲げを行い、樹脂皮膜層の割れを目視で観察し、○：塗膜の割れなし、△：小さな塗膜の割れあるが使用可能、×：大きな塗膜割れあり使用不可、の基準で評価した。
更に、割れ観察後、曲げ部にセロハンテープを密着させ、テープを急激に剥離した際の塗膜の剥れ具合を観察し、○：剥離なし、×：剥離ありの基準で評価した。
【００３８】
（放熱性）
放熱性は下記の方法で筐体を作製し、筐体内温度を測定し、○：２８℃以下、△：２９℃〜３１℃、×：３２℃以上、の基準で評価した。得られた光反射持続性に優れた樹脂被覆アルミニウム材により底面が１５０mm×１５０mm、高さ２００mmの筐体を作製し、ここでは一例として液晶表示装置と同様の状態とするために筐体上面のみをアクリル板とした。作製した筐体を図２に示す。図中、５はガラス、６は液晶、７はアクリル拡散板、８は光源（陰極管）、９は反射板、１０は光反射持続性白色樹脂皮膜、１１はアルミニウム合金板、１２は放熱性樹脂皮膜である。この筐体の内部に光源として６０Ｗの電球を入れて通電し、発光・発熱させ、筐体内部の温度が定常状態となった時点における筐体内の雰囲気温度を測定した。
【００３９】
得られた性能試験結果を表１に示す。
表１に示される結果から明らかなように、発明例１〜１４は光反射持続性、曲げ加工性のいずれも良好である。また、請求項２の加水分解性シラン化合物を含有する発明例５〜１４はさらに親水性に優れ、特に抗菌剤又は防かび剤も含有する発明例９〜１４は抗菌性又は防かび性も優れる。
【００４０】
一方、比較例１５及び従来例１６は、光反射持続性が劣り、反射板用樹脂被覆アルミニウム材としては不適当である。すなわち、比較例１５は、防汚性クリヤー樹脂皮膜の架橋密度が小さいため光反射持続性が劣る。従来例１６は、防汚性クリヤー樹脂皮膜自体がないため光反射持続性が劣る。
【実施例２】
【００４１】
次に、片面の化成皮膜上に前述の方法にて前記発明例２の光反射持続性白色樹脂皮膜を設け光反射面とし、反対面の化成皮膜上にポリエステル系樹脂１００質量部に対してカーボンブラックを５質量部含有する塗料を塗装焼付けすることにより皮膜厚１０μｍ、赤外放射率８６％の放熱性樹脂皮膜を設けた発明例１７、同様に前記発明例３の光反射持続性白色樹脂皮膜を設け光反射面とし、カーボンブラックを含有しないポリエステル系樹脂塗料を塗装焼付けすることにより皮膜厚１０μｍ、赤外放射率５２％の放熱性樹脂皮膜を設けた発明例１８を作成し放熱性を測定した。図３に模式的に断面図を示し、得られた結果を表２に示す。なお表２には記さないが当然発明例１７、１８の光反射持続性白色樹脂皮膜の特性はそれぞれ発明例２、発明例３と同等である。
【００４２】
【表２】
2006051658.tif 000003
【００４３】
表２から光反射持続性白色樹脂皮膜の反対面に放熱性樹脂皮膜を設けたものは放熱性も良好なことがわかる。
【図面の簡単な説明】
【００４４】
【図１】本発明の光反射持続性に優れた樹脂被覆アルミニウム材を模式的に示す断面図である。
【図２】本発明の反射板を使用した液晶表示装置を模式的に示す断面図である。
【図３】光反射持続性白色樹脂皮膜の反対面に放熱性樹脂皮膜を施した本発明の樹脂被覆アルミニウム材を模式的に示す断面図である。
【符号の説明】
【００４５】
１  防汚性クリヤー樹脂皮膜
２  光反射性白色樹脂皮膜
３  化成皮膜
４  アルミニウム合金板
５  ガラス
６  液晶
７  アクリル拡散板
８  光源（陰極管）
９  反射板
１０  光反射持続性白色樹脂皮膜
１１  アルミニウム合金板
１２  放熱性樹脂皮膜
【図１】
2006051658.tif 000004
【図２】
2006051658.tif 000005
【図３】
2006051658.tif 000006